(57)【特許請求の範囲】
【請求項１】
下記要件（１）〜（４）を同時に満たし、室温n-デカン可溶成分（Dsol）中の、プロピレンに由来する骨格濃度（Sp）が56.1〜74.9モル%、エチレンに由来する骨格濃度（SE）が18.5〜36.9モル%、ブテンに由来する骨格濃度（Sα）が6.6〜7.9モル%（ただし、Sp+SE+Sα=100モル%）からなる、100〜400μm厚みのポリプロピレン系単層フィルム。
（１）JIS K6781に準じて測定したヤング率が500 MPa以下であること。
（２）0℃で測定した引張衝撃強度が、100 〜1000 kJ/m2であること。
（３）光線透過率が85〜99 %であり、かつ120℃での30分間の熱水処理前後の光線透過率減少率が15％未満であること。
（４）室温n-デカン可溶成分（Dsol）5〜60重量%および室温n-デカン不溶成分(Dinsol) 40〜95重量%から構成されること。
【請求項２】
室温n-デカン可溶成分（Dsol）の極限粘度が、2.0〜4.0 dl/gである請求項1に記載のポリプロピレン系単層フィルム。
【請求項３】
インフレーションまたは押出法によって成形される請求項1または2に記載のポリプロピレン系単層フィルム。
【請求項４】
請求項1〜3のいずれかに記載のポリプロピレン単層フィルムを基材層とし、基材層の少なくとも一方の表面に、ポリオレフィン系樹脂からなる外層を積層してなる多層フィルム。
【請求項５】
請求項 1〜4のいずれかに記載のポリプロピレン系フィルムを含んでなる食品用容器。
【請求項６】
請求項1〜4のいずれか記載のポリプロピレン系フィルムを含んでなる医薬用容器。
【請求項７】
高温滅菌用である請求項5に記載の食品用容器。
【請求項８】
高温滅菌用である請求項6に記載の医薬用容器。
【請求項９】
請求項5または7に記載の食品用容器に食品を充填した後、該食品を高温滅菌処理する、レトルト食品包装体の製造方法。
【請求項１０】
請求項6または8に記載の医薬用容器に医薬を充填した後、該医薬を高温滅菌処理する、医薬包装体の製造方法。
【発明の詳細な説明】
【技術分野】
【０００１】
本発明は、従来公知のポリプロピレン系フィルムおよびその用途に関し、より詳細には、耐熱性、透明性および低温衝撃性に優れたポリプロピレン系単層フィルムならびに該フィルムを構成層とする多層フィルムに関する。
【背景技術】
【０００２】
プラスチックを用いる産業分野の多様化と高次化の風潮は、既存のプロピレン系樹脂のみでは対応しきれない多くの産業分野に進出している。これらの産業分野のなかでも、食品容器用および医薬品容器用のフィルムには、高度な耐熱性、柔軟性、低温衝撃性および透明性がバランスよく要求される。【０００３】
近年、レトルト食品は一般家庭のみならず業務分野にも急速に普及し始めており、そのために大量の食品を一度に包装できる包装材料（レトルトパウチ）の出現が求められている。レトルト食品は、一般的には長期間にわたって常温保存あるいは冷蔵・冷凍保存されることから、その包装材料に用いられるフィルムには、包装体のヒートシール部から内容物が破損しない高いヒートシール強度と耐低温衝撃強度が求められている。さらにレトルト食品は、その食品を充填し密封した後、100〜140℃程度の高温・高圧釜を用いてレトルト殺菌処理が行われているために、その処理に耐えられるようなヒートシール部の耐熱性およびヒートシール強度の保持が、食品の品質管理上からも要求される。一方で、高温かつ短時間滅菌は、作業効率の改善につながるばかりでなく内容物の食品生存率の向上にもつながるため、レトルトパウチのシーラント層などに用いられるプロピレン系樹脂の耐熱温度のさらなる向上が産業界から求められている（特許文献1参照）。【０００４】
また、医薬品用容器としては、従来、比較的柔軟な軟質塩化ビニル樹脂やエチレン・酢酸ビニル共重合体樹脂からなるものが多用されてきた。これらの樹脂からなる医療バッグは、点滴時に通気針が不要なクローズドシステムであるため、外気からの汚染がないという利点を有するが、軟質塩化ビニル樹脂からなる医療バッグは可塑剤や安定剤などの添加剤を含むため、その溶出を防止する必要があった。また、エチレン・酢酸ビニル共重合体樹脂の医薬品バッグは耐熱性に劣るため、架橋する必要があった（特許文献２〜３参照）。
【特許文献１】特開平09-216640号公報
【特許文献２】特開2005-053131号公報
【特許文献３】特開2004-244044号公報
【発明の開示】
【発明が解決しようとする課題】
【０００５】
本発明は、上記のような従来技術に鑑みてなされたものであり、耐熱性に優れるとともに透明性、柔軟性および耐衝撃性のいずれにも優れた単層および多層のポリプロピレン系フィルムを提供することを目的としている。
【課題を解決するための手段】
【０００６】
すなわち、本発明は、
下記要件（１）〜（４）を同時に満たす100〜400μm厚みのポリプロピレン系単層フィルムに関する。
（１）JIS K6781に準じて測定したヤング率が500 MPa以下であること。
（２）0℃で測定した引張衝撃強度が、100 〜1000kJ/m2であること。
（３）光線透過率が85〜99 %であり、かつ120℃での30分間の熱水処理前後の光線透過率減少率が15％未満であること。
（４）室温n-デカン可溶成分（Dsol）5〜60重量%および室温n-デカン不溶成分(Dinsol) 40〜95重量%から構成されること。【０００７】
本発明のポリプロピレン系単層フィルムは、前記（１）〜（４）の要件に加えて、室温n-デカン可溶成分（Dsol）中の、プロピレンに由来する骨格濃度（Sp）が50〜80モル%、エチレンに由来する骨格濃度（SE）が10〜45モル%、炭素数4〜10のα-オレフィンに由来する骨格濃度（Sα）が2.0〜15モル%（ただし、Sp+SE+Sα=100モル%）であることが好ましい（以下、この要件を、単に「要件（５）」という。）。【０００８】
本発明のポリプロピレン系単層フィルムは、前記（１）〜（４）の要件に加えて、室温n-デカン可溶成分（Dsol）の極限粘度が、2.0〜4.0 (dl/g)であることが好ましい（以下、この要件を、単に「要件（６）」という。）。 【０００９】
本発明のポリプロピレン系単層フィルムは、インフレーションまたは押出法によって成形されることが好ましい。【００１０】
本発明は、前記ポリプロピレン系単層フィルムを基材層とし、基材層の少なくとも一方の表面にポリオレフィン系樹脂からなる外層を積層した多層フィルムに関する。【００１１】
本発明は、前記ポリプロピレン系フィルムを含んでなる食品用容器に関する。【００１２】
本発明は、前記ポリプロピレン系フィルムを含んでなる医薬用容器に関する。【００１３】
本発明の食品用容器は、高温滅菌用であることが好ましい  
本発明の医薬用容器は、高温滅菌用であることが好ましい。【００１４】
本発明は、前記食品用容器に食品を充填した後、該食品を高温滅菌処理する、レトルト食品包装体の製造方法に関する。【００１５】
本発明は、前記医薬用容器に医薬を充填した後、該医薬を高温滅菌処理する、医薬包装体の製造方法に関する。
【発明の効果】
【００１６】
本発明のポリプロピレン系フィルムは、高温滅菌処理によってもフィルム透明性が低下することがなく、低温衝撃性および柔軟性に優れる。
【発明を実施するための最良の形態】
【００１７】
次に本発明のポリプロピレン系透明フィルムについて具体的に説明する。【００１８】
本発明のポリプロピレン系単層フィルムは、以下で詳述する要件(1)〜(4)を同時に満たすことを特徴とし、好ましくは、要件(1)〜(4)に加えて、要件(5)および要件(6)から選ばれる一つ以上の要件を満たすことを特徴とし、特に好ましくは、要件(1)〜(4)に加えて、要件(5)および要件(6)のいずれも満たすことを特徴とするポリプロピレン系単層フィルムである。【００１９】
該単層フィルムの厚みは、100〜400μmであり、好ましくは150〜350μm、より好ましくは200〜300μmである。上記範囲内であれば要件(1)〜(4)の特性を同時に備えたフィルムを安定的に成形できるので好ましい。【００２０】
要件(1)
本発明のポリプロピレン系単層フィルムの、JIS K6781に準じて測定したヤング率が500 MPa以下、好ましく10〜400 MPaである。ヤング率がこの範囲から外れると、レトルト処理（加圧熱水滅菌処理）前後において、ヤング率 500 MPa以下の柔軟性を維持できない場合があるので好ましくない。【００２１】
要件(2)
本発明のポリプロピレン系単層フィルムの、0℃で測定した引張衝撃強度は、100 〜1000 kJ/m2、好ましくは100〜800kJ/m2である。引張衝撃強度が100kJ/m2に満たないときは、本発明のプロピレン単層フィルムからなる容器に食品および医薬品を充填し、低温保存後に落下した場合に、内容物の液漏れなどが起こることがあるので好ましくない。一方で引張衝撃強度が1000kJ/m2を超え、なおかつ本発明のポリプロピレン系単層フィルムが備える他要件を同時に満たすフィルムを経済的に製造するには多くの困難を伴うので好ましくない。【００２２】
要件 (3)
本発明のポリプロピレン系単層フィルムの光線透過率は、85〜99%、好ましくは85〜95%であり、かつ120℃での30分間の熱水処理前後の光線透過率減少率が15％未満、好ましくは10%未満である。光線透過率が85％未満の場合、内容物によっては容器外からの目視による内容物の識別に困難を伴う場合がある。一方、光線透過率が99%を超え、なおかつ本発明のポリプロピレン系単層フィルムが備える他要件を同時に満たすフィルムを製造するのは実用的であるとはいえない。また、熱水処理後の光線透過率減少率が15%以上の場合は、121℃の高温滅菌処理による透明度の低下が著しいため好ましくない。
光線透過率減少率（％）＝
（熱処理前の透過率−熱処理後の透過率）×１００／熱処理前の透過率
要件 (4)
本発明のポリプロピレン系単層フィルムは、室温n-デカン可溶成分（Dsol）が5〜60重量%、好ましくは10〜60重量%、さらに好ましくは15〜55重量%および室温n-デカン不溶成分(Dinsol)が 40〜95重量%、好ましくは40〜90重量%、さらに好ましくは45〜85重量%から構成される（ただし、DsolおよびDinsolの合計量は100重量%。）。この範囲にあると、耐熱性、透明性、低温衝撃強度および柔軟性に優れ、特に低温衝撃性および透明性のバランスに優れたポリプロピレン系単層フィルムを与える。【００２３】
要件 (5)
本発明のポリプロピレン系単層フィルムの、室温n-デカン可溶成分（Dsol）中の、プロピレンに由来する骨格濃度（Sp）は好ましくは50〜80モル%、さらに好ましくは55〜80モル%、エチレンに由来する骨格濃度（SE）は10〜45モル%、好ましくは12〜40モル%、炭素数4〜10のα-オレフィンに由来する骨格濃度（Sα）は好ましくは2.0〜15モル%、さらに好ましくは2.0〜13モル%である（ただし、Sp+SE+Sα=100モル%。）。Dsolが、このような濃度範囲でプロピレンから導かれる構成単位、エチレンから導かれる構成単位および炭素数4〜10のα−オレフィンから導かれる構成単位を含有すると、ポリプロピレン系単層フィルムは、十分な透明性、柔軟性、機械強度、耐熱性および耐衝撃性を示す傾向がある。【００２４】
要件 (6)
本発明のポリプロピレン系単層フィルムの、室温n-デカン可溶成分（Disol）中の、極限粘度[η]は好ましくは2.0〜4.0 (dl/g)、さらに好ましくは2.0〜3.5、特に好ましくは2.0〜3.2 (dl/g)を満たす。Dsolの極限粘度[η]がこの範囲にあると、耐熱性、透明性、低温衝撃強度および柔軟性に優れ、特に低温衝撃性および透明性のバランスに優れたポリプロピレン系単層フィルムを与える。【００２５】
ポリプロピレンフィルム
本発明のポリプロピレン系単層フィルムは、上記した特性を満たす限り、フィルムの原料となるプロピレン系樹脂の製造方法またはプロピレン系樹脂組成物の製造方法、プロピレン系樹脂またはプロピレン系樹脂組成物の構成やその成形方法などに限定されるものではない。以下に後述する本願実施例で使用した典型的な単層フィルム製造方法について述べる。本発明の実施例で使用したプロピレン系樹脂組成物は、慣用のチーグラー・ナッタ触媒またはメタロセン触媒を用いて得られるプロピレンホモポリマーまたは、エチレンもしくはα−オレフィン起因の骨格含量が8モル%以下、好ましくは6モル%以下のランダムポリプロピレン（以下、これらポリマーを、単に「プロピレン重合体(A)」ともいう。）と、
本願出願人によって出願され、すでにWO2005/019283として公開されている下記一般式[I]で表されるメタロセン化合物を含む重合触媒存在下に、プロピレン、エチレンおよび炭素数4〜10のα-オレフィンを共重合することによって得られるプロピレン共重合体(B)と、必要に応じて、慣用のチーグラー・ナッタ触媒またはメタロセン触媒を用いて得られるエチレンおよび炭素数4〜10のα-オレフィンを共重合することによって得られるエチレン共重合体(C)とを物理ブレンドまたは反応器ブレンドすることによって得られる。なお、本発明の実施例においては一般式[I]で表されるメタロセン化合物として、ジフェニルメチレン（3-tert-ブチル-5-エチルシクロペンタジエニル）（2,7-ジ-tert-ブチルフルオレニル）ジルコニウムジクロリドが使用された。【００２６】
【化１】
0005227031.tif 000002
【００２７】
（上記一般式[I]において、R1、R2、R3、R4、R5、R6、R7、R8、R9、R10、R11、R12、R13
、R14は水素原子、炭化水素基およびケイ素含有基から選ばれ、それぞれ同一でも異なっていてもよい。Mは第4族遷移金属であり、Yは炭素原子またはケイ素原子であり、Qはハロゲン原子、炭化水素基、アニオン配位子および孤立電子対で配位可能な中性配位子から選ばれ、同一または異なる組合せで選んでもよく、jは1〜4の整数である。）
上記のようにして得られたポリプロピレン重合体（A）、プロピレン共重合体（B）および必要に応じて使用されるエチレン共重合体（C）は、酸化防止剤、紫外線吸収剤、帯電防止剤、造核剤、滑剤、難燃剤、アンチブロッキング剤、着色剤、無機質または有機質の充填剤ならびに種々の合成樹脂等の各種添加剤を必要に応じて配合し、溶融混練し、さらにペレタイズしてペレットとし、押出成形法またはインフレーション成形法を採用することによって、本発明のポリプロピレン系単層フィルムに成形することができる。【００２８】
成形方法の好ましい態様は、衛生性および経済性などの点からインフレーション法および(共)押出Ｔダイ法である。【００２９】
すなわち、前記のペレットを押出機および円形ダイスを用いて溶融押し出し、スパイラルまたはスリットダイを介して押出し、所定の空気流によって膨張させるインフレーション法によりフィルム作製が行なわれる。また冷却方法には、水冷式または空冷式がある。【００３０】
なお、水冷インフレーション成形法の条件は特に限定されるわけではないが、成形温度は190〜280℃、水冷する水温は10〜60℃が好ましい。【００３１】
また、前記のペレットを押出機および円形ダイスを用いて溶融押し出し、コートハンガーダイスおよびT-ダイスを介して押出し、冷却して成形する押出成形によりフィルム作製が行われる。たとえば多層にする場合は、多層Ｔダイ法、ドライラミネーション法および押出ラミネーション法などが用いられる。成形条件は特に限定されないが、成形温度は190〜280℃、チルロールの冷却温度は10〜80℃が好ましい。【００３２】
前述したように、本発明のポリプロピレン系単層フィルムは、単層形態での使用にとどまらず、共押出製膜法による複層フィルムにも好適に使用できる。本発明は、このような共押出製膜法によって得られる、ポリプロピレン系単層フィルムを基材層とし、基材層の少なくとも一方の表面に、ポリオレフィン系樹脂からなる外層を積層した多層フィルムも包含するものである。多層フィルムの好ましい形態は、前記した本発明のポリプロピレン単層フィルムの両外層に、厚みが10〜50μm、好ましくは15〜40μmのポリプロピレンまたはエチレンもしくはα−オレフィン由来の骨格を含有する含量が8モル%以下、好ましくは6モル%以下であるランダムポリプロピレンが積層された３層フィルムであり、後述する用途に好適に使用される。【００３３】
なお、多層フィルムの層構成に関しては４層以上の層を有する場合がある。特に規定はないが、厚みが250μmの多層フィルムの場合、本発明のポリプロピレン単層フィルムの厚みが150μm以上あることが好ましい。その場合、柔軟性と透明性と耐衝撃性とのバランスに優れる。また層構成としては、ガスバリヤー層または接着層などがあり、ガスバリヤー層にはPET、EVOH、環状オレフィンポリマーおよびアルミ蒸着、接着層には極性基を導入したオレフィンポリマー（アドマー）が好適に用いられる。上記により製造される、本発明の単層または多層フィルムから成形される、食品用または医薬品用容器の製造方法としては、上記成形方法により得られるチューブ状またはシート状フィルムを、通常の方法により裁断およびヒートシールし、さらに口部材などをヒートシールなどの手段により取り付け、所定の形状および寸法の容器を製造する。フィルムのヒートシールの条件としては、温度はフィルム厚みにもよるが、通常120〜180℃程度である。なお、口部材を直鎖状低密度ポリエチレンまたはエチレン・α−オレフィン共重合体系の樹脂から得られるフィルムとすれば、本発明フィルムの内層とよく溶着するので好ましい。【００３４】
〔実施例〕
以下実施例に基づいて本発明をさらに具体的に説明するが、本発明はこれら実施例に何ら限定されるものではない。【００３５】
本発明において採用した分析方法は以下の通りである。【００３６】
[m1] 室温n-デカン可溶部量（Dsol）
本発明の単層フィルム（20cm×20cm）にn-デカン200mLを加え、145℃で30分間加熱溶解した。約3時間かけて、20℃まで冷却させ、30分間放置した。その後、析出物（以下、n-デカン不溶部：Dinsol）をろ別した。ろ液を約3倍量のアセトン中に入れ、n-デカン中に溶解していた成分を析出させた。析出物(Ａ)とアセトンをろ別し、析出物を乾燥した。なお、ろ液側を濃縮乾固しても残渣は認められなかった。n-デカン可溶部量は、以下の式によって求めた。【００３７】
n-デカン可溶部量(重量%)=[析出物(A)重量/サンプル重量]×100
[m2] 分子量分布（Mw/Mn）測定〔重量平均分子量(Mw)、数平均分子量(Mn)〕
ウォーターズ社製GPC-150C Plusを用い、以下のようにして測定した。分離カラムは、TSKgel GMH6-HTおよびTSK gel GMH6-HTLであり、カラムサイズはそれぞれ内径7.5mm、長さ600mmであり、カラム温度は140℃とし、移動相にはo-ジクロロベンゼン（和光純薬工業）および酸化防止剤としてBHT（和光純薬工業）0.025重量%を用い、流速は1.0 mL/分、試料濃度は0.1重量%、試料注入量は500μLとし、検出器に示差屈折計を用いた。標準ポリスチレンは、分子量がMw<1000およびMw>4×106については東ソー社製を用い、1000≦Mw≦4×106についてはプレッシャーケミカル社製を用い、汎用較正法を用いてＰＰに換算した。なお、ＰＳおよびＰＰのMark-Houwink係数はそれぞれ、文献（J. Polym. Sci., Part A-2, 8, 1803 (1970)およびMakromol. Chem., 177, 213 (1976)）に記載の値を用いた。【００３８】
[m3] 融点 (Tm)
示差走査熱量計（DSC、パーキンエルマー社製）を用いて測定を行った。ここで、第3stepにおける吸熱ピークを融点（Tm）と定義した。【００３９】
（測定条件）
第１step  ：  10℃/分で240℃まで昇温し、10分間保持する。【００４０】
第２step  ：  10℃/分で60℃まで降温する。【００４１】
第３step  ：  10℃/分で240℃まで昇温する。【００４２】
[m4] 極限粘度[η]
デカリン溶媒を用いて、135℃で測定した。本発明のポリプロピレン系単層フィルム1cm2をデカリン15mLに溶解し、135℃のオイルバス中で比粘度ηspを測定した。このデカリン溶液にデカリン溶媒を5mL追加して希釈後、同様にして比粘度ηspを測定した。この希釈操作をさらに2回繰り返し、濃度（C）を0に外挿した時のηsp/Cの値を極限粘度として求めた。【００４３】
［η］=  lim（ηsp/C）  （C→0）
[m5] Dsol中の、プロピレンに由来する骨格濃度（Sp）、エチレンに由来する骨格濃度（SE）、炭素数4〜10のα-オレフィンに由来する骨格濃度（Sα）
本発明のポリプロピレン系単層フィルム約1cm2を1,2,4−トリクロロベンゼン/重ベンゼン(2:1)溶液0.6mLに溶解後、炭素核磁気共鳴分析（13C-NMR）を行った。プロピレン、エチレンおよびα-オレフィンの定量はダイアッド連鎖分布より求めた。たとえば、プロピレン−エチレン共重合体の場合、PP=Ｓαα、EP=Ｓαγ+Ｓαβ、EE= (Sβδ＋Sδδ)／２+Sγδ／４を用い、以下の計算式(Eq-1)および(Eq-2)により求めた。【００４４】
プロピレン(mol%) =［(PP+（EP／２）］×100/{［PP+（EP／２）］+［ （EP／２）+EE］}
エチレン(mol%) = (［（EP／２）+EE］×100/{［PP+（EP／２）］+［（EP／２）+EE］}
[m6] MFR（メルトフローレート）
MFRは、ASTM D1238（230℃、荷重2.16kg）にしたがって測定した。【００４５】
[m7] フィルムのヤング率（＝引張り弾性率） 
JIS K 6781に準じてフィルムのヤング率の測定を行った。【００４６】
＜試験条件＞
温度: 23℃
引張速度: 30 mm/分
チャック間距離: 30mm
[m8] フィルムの引張衝撃強度
テスター産業社製ヒートシール試験機TP-701-Bを用いて、成形したフィルムを温度（上限/下限）200/190℃、圧力0.2Mpa、時間5秒、シール幅150ｍｍ×20ｍｍにてヒートシールして測定用サンプルとした。【００４７】
上記サンプルをJIS  K7160に準拠して10ｍｍｔの短冊状に切り取り、試験片とした。（株）安田製作所社製258 万能衝撃試験機を用いて、ハンマー持上角149.2°、打撃速度3.0（ｍ/秒）で引張衝撃試験を実施した。【００４８】
[m9] フィルムの光線透過率
JIS  K7136に準拠して、溶媒をベンジルアルコールとして測定を行った。フィルムを耐圧釜にて熱水にて120℃での30分間のアニール処理後に、同様の測定を行い、光線透過率の減少度を求めた。【００４９】
以下に実施例の詳細を示す。【００５０】
［重合例１］プロピレン・エチレン・ブテン共重合体の合成（B-1）
十分に窒素置換した４Ｌの重合装置に、1834 mlの乾燥ヘキサン、1-ブテン110gとトリイソブチルアルミニウム（1.0 mmol）を常温で仕込んだ後、重合装置内温を55℃に昇温し、プロピレンで系内の圧力を0.58 MPaになるように加圧した後に、エチレンで、系内圧力を0.75 MPaに調整した。次いで、ジフェニルメチレン(3-tert-ブチル-5-エチルシクロペンタジエニル)(2,7-ジ-tert-ブチルフルオレニル) 0.001 mmolとアルミニウム換算で0.3 mmolのメチルアルミノキサン（東ソー・ファインケム社製）を接触させたトルエン溶液を重合器内に添加し、内温 55℃、系内圧力をエチレンで0.75 MPaに保ちながら25分間重合し、20 mLのメタノールを添加し、重合を停止した。脱圧後、4Ｌのメタノール中で重合溶液からポリマーを析出し、真空下130℃、12時間乾燥した。得られたポリマーは、120.2 gであった。このポリマー(B-1)の[η]=2.6 (dL/g)、Mw/Mnは2.1、プロピレン起因骨格濃度は74.9 mol%、エチレン起因骨格濃度は18.5 mol%、ブテン起因骨格濃度は6.6モル%であった。その他の性状を含めた性状値を表１に示す。この操作を繰り返して、必要な量のポリマーを得、これを溶融混練して後述する実施例に使用した。
【実施例１】
【００５１】
表１に示した性状を有するプロピレン重合体（A-1）（MFR=7.3）37.5重量部と、表１に示したプロピレン重合体（A-2）（MFR=0.5）37.5重量部と、〔重合例1〕で得られたプロピレン・エチレン・ブテン共重合体（B-1）25重量部（計100重量部）と、エチレン・ブテン共重合体（C-1）25重量部とを含有する組成物に対して、二次抗酸化剤としてのトリス(2,4-ジ-tert-ブチルフェニル)フォスフェートを0.1重量部、耐熱安定剤としてのn-オクタデシル-3-（4’-ヒドロキシ-3’，5’-ジ-tert-ブチルフェニル）プロピネートを0.1重量部、塩酸吸収剤としてのステアリン酸カルシウムを0.05重量部配合する。プラボー社製二軸押出機BT-30（30 mm、L/D=46、同方向回転）を用い、設定温度200℃で、樹脂押出量60g/分、回転数200 rpmで混練してペレットを得た。  【００５２】
得られたペレットを使用し、サーモ社製20 mmφ・L/D=28の単軸押出機にTダイを25 mmφ、リップ幅250 mm×2.0 mm、加工温度210 ℃条件下、ロール温度40 ℃、巻き取り速度0.63 m/分で厚み250μmのフィルムを押出成形した。【００５３】
単層フィルムの平均厚みは250μm、ヤング率は180 MPa、破断点強度は50 MPa、引張衝撃強度は200 kJ/ｍ2、光線透過率は92%、120℃での30分間の熱水処理後の光線透過率は84%でありその減少率は8.7%であった。また、この単層フィルムの室温デカン可溶成分（Dsol）は24重量%、室温デカン不溶成分（Dinsol）は76重量%であることが分かった。室温デカン可溶成分（Dsol）の極限粘度は2.7 dL/gであり、プロピレンに由来する骨格濃度（Sp）が56.1 mol%、エチレンに由来する骨格濃度（SE）が36.9 mol%、1-ブテンに由来する骨格濃度（Sα）が7.0 mol%であった。これらの結果を表２に示す。
【実施例２】
【００５４】
表１に示した性状を有するプロピレン重合体（A-1）（MFR=7.3）30重量部と、表１に示した性状を有するプロピレン重合体（A-2）（MFR=0.5）30重量部と、〔重合例１〕で得られたプロピレン・エチレン・ブテン共重合体（B-1）40重量部（計100重量部）とを含む組成物に対して、実施例１と同様の二次抗酸化剤、耐熱安定剤および塩酸吸収剤を同量配合して、同押出条件にて混練してペレットを得た。【００５５】
得られたペレットを使用し、サーモ社製20mmφ・L/D=28の単軸押出機にTダイを25mmφ、リップ幅250mm×2.0mm、加工温度210℃条件下、ロール温度40℃、巻き取り速度0.63m/分で厚み250μmのフィルムを押出成形した。【００５６】
単層フィルムの平均厚みは250μm、ヤング率は160 MPa、破断点強度は37MPa、引張衝撃強度は190 kJ/ｍ2、光線透過率は96%、120℃での30分間の熱水処理後の光線透過率は91%であり、その減少率は5.2%であった。また、この単層フィルムの室温デカン可溶成分（Dsol）は40重量%、室温デカン不溶成分（Dinsol）は60重量%であることが分かった。室温デカン可溶成分（Dsol）の極限粘度は2.6dL/gであり、プロピレンに由来する骨格濃度（Sp）が74.9モル%、エチレンに由来する骨格濃度（SE）が18.5 mol%、1-ブテンに由来する骨格濃度（Sα）が6.6 mol%であった。
【実施例３】
【００５７】
表１に示した性状を有するプロピレン重合体（A-1）（MFR=7.3）25重量部と、表１に示した性状を有するプロピレン重合体（A-2）（MFR=0.5）25重量部と、〔重合例１〕で得られたプロピレン・エチレン・ブテン共重合体（B-1）50重量部（計100重量部）と、エチレン・ブテン共重合体（C-1）25重量部とを含む組成物に対して、実施例１と同様の二次抗酸化剤、耐熱安定剤、塩酸吸収剤を同量配合して、同押出条件にて混練してペレットを得た。【００５８】
得られたペレットを使用し、サーモ社製20mmφ・L/D=28の単軸押出機にTダイを25mmφ、リップ幅250mm×2.0mm、加工温度210℃条件下、ロール温度40℃、巻き取り速度0.63m/分で厚み250μmのフィルムを押出成形した。【００５９】
単層フィルムの平均厚みは250μm、ヤング率は100 MPa、破断点強度は46MPa、引張衝撃強度は260 kJ/ｍ2、光線透過率は92%、120℃での30分間の熱水処理後の光線透過率は88%であり、その減少率は4.3%であった。また、この単層フィルムの室温デカン可溶成分（Dsol）47重量%および室温デカン不溶成分（Dinsol）53重量%から構成されることが分かった。室温デカン可溶成分（Dsol）の極限粘度は2.5dL/gであり、プロピレンに由来する骨格濃度（Sp）が61.5 mol%、エチレンに由来する骨格濃度（SE）が30.6 mol%、1-ブテンに由来する骨格濃度（Sα）が7.9 mol%であった。【００６０】
［比較例１］
表１に示した性状を有するプロピレン重合体（A-1）（MFR=7.3）を、サーモ社製20mmφ・L/D=28の単軸押出機にTダイを25 mmφ、リップ幅250mm×2.0mm、加工温度210 ℃条件下、ロール温度40℃、巻き取り速度0.63 m/分で厚み250μmのフィルムを押出成形した。【００６１】
単層フィルムの平均厚みは250μm、ヤング率は800 MPa、引張衝撃強度は30 kJ/ｍ2、光線透過率は85%、120℃での30分間の熱水処理後の光線透過率は81%であり、その減少率は4.7%であった。また、この単層フィルムの室温デカン可溶成分（Dsol）2重量%および室温デカン不溶成分（Dinsol）98重量%から構成されることが分かった。【００６２】
【表１】
0005227031.tif 000003
【００６３】
【表２】
0005227031.tif 000004
【産業上の利用可能性】
【００６４】
高温滅菌処理によってもフィルム透明性が低下することのない、低温衝撃性および柔軟性に優れたポリプロピレン系フィルムは、食品包装分野および医薬品包装分野において有用である。